(57)【要約】【課題】良好な乳化安定性を有し、且つ優れた耐水性を有する粘着剤樹脂層を形成することができる水性粘着剤樹脂組成物、および当該水性粘着剤樹脂組成物に用いられる粘着付与剤エマルジョンの提供。【解決手段】反応性高分子乳化剤（Ａ）と粘着付与剤とを含有し、反応性高分子乳化剤（Ａ）と粘着付与剤との質量比が１／９９〜３０／７０であり、  前記反応性高分子乳化剤（Ａ）が、エポキシ基を有する単量体（ａ１）を１〜６０モル％、請求項１の一般式（１）で示される単量体（ａ２）を４０〜９９モル％含有する単量体混合物の重合体であることを特徴とする粘着付与剤エマルジョン。  アクリル系重合体エマルジョン、ゴム系ラテックスおよび合成樹脂系エマルジョン（但し、アクリル系重合体エマルジョンを除く。）からなる群より選ばれる少なくとも１種のベースポリマーと、請求項１に記載の粘着付与剤エマルジョンとを含有し、前記ベースポリマーと前記粘着付与剤エマルジョンとの質量比が固形分換算で６０／４０〜９９／１であることを特徴とする水性粘着剤樹脂組成物。【選択図】なし【特許請求の範囲】
【請求項１】
反応性高分子乳化剤（Ａ）と粘着付与剤とを含有し、反応性高分子乳化剤（Ａ）と粘着付与剤との質量比が１／９９〜３０／７０であり、
前記反応性高分子乳化剤（Ａ）が、エポキシ基を有する単量体（ａ１）を１〜６０モル％、下記一般式（１）で示される単量体（ａ２）を４０〜９９モル％含有する単量体混合物の重合体であることを特徴とする粘着付与剤エマルジョン。
【化１】
2018009087.tif 000008
（式中、ｎ＝２〜９０、ＸおよびＹはそれぞれ独立してＨまたはＣＨ３を示す。ＺはＨまたは炭素数１８以下のアルキル基を示す。）
【請求項２】
アクリル系重合体エマルジョン、ゴム系ラテックスおよび合成樹脂系エマルジョン（但し、アクリル系重合体エマルジョンを除く。）からなる群より選ばれる少なくとも１種のベースポリマーと、請求項１に記載の粘着付与剤エマルジョンとを含有し、前記ベースポリマーと前記粘着付与剤エマルジョンとの質量比が固形分換算で６０／４０〜９９／１であることを特徴とする水性粘着剤樹脂組成物。
【発明の詳細な説明】
【技術分野】
【０００１】
本発明は、粘着付与剤エマルジョンおよび水性粘着剤樹脂組成物に関し、より詳細には、粘着付与剤を含有する粘着付与剤エマルジョン、および当該粘着付与剤エマルジョンを含有する水性粘着剤樹脂組成物に関する。
【背景技術】
【０００２】
粘着剤は、包装、建築、建材、自動車、電子部品などの産業分野から一般家庭まで幅広く使用されている。特に、アクリル系粘着剤は耐老化性、耐候性および透明性に優れることから、従来の粘着剤では適用できなかった分野までも応用範囲を拡げている。またアクリル系粘着剤では、分子量や共重合モノマーを設計することで、目的にあった粘着特性を比較的容易に得ることができる。
【０００３】
アクリル系粘着剤は溶剤系と水系に大別できるが、近年では大気汚染がないこと、安全衛生に優れていること等の利点から、溶剤系から水系に転換されつつある。水性粘着剤は、一般に、ベースポリマーエマルジョン、当該ベースポリマーにタック等の粘着特性を付与するための粘着付与剤エマルジョン、その他の添加剤などから構成されている。当該ベースポリマーエマルジョンとしては、アクリル系重合体エマルジョン、スチレン−ブタジエン共重合体ラテックス、天然ゴムラテックス、クロロプレンラテックス等が知られ、粘着付与剤としては、ロジン類、ロジン誘導体、石油系樹脂、テルペン系樹脂、フェノール樹脂、ロジンフェノール樹脂、ケトン樹脂等が知られている。
【０００４】
しかしながら水性粘着剤は、溶剤型粘着剤と比較し、耐水性などが劣るといった問題があった。
このような問題を解決する方法として、ベンゼン環を構造中に含むノニオン性乳化剤を使用し粘着付与剤樹脂エマルジョンを得る方法（例えば、特許文献１）が提案されている。また、高分子乳化剤と有機スルホン酸塩または硫酸エステル塩を併用する方法（例えば、特許文献２）、高分子乳化剤とノニオン性乳化剤を併用する方法（例えば、特許文献３）などが提案されている。
以上のような従来技術では、乳化安定性や耐水性の向上が期待できるものの、さらなる改良が要求されている。
【先行技術文献】
【特許文献】
【０００５】
【特許文献１】特開平１１−６１０８７号公報
【特許文献２】特開２００５−２００４４０号公報
【特許文献３】特開２００７−１２６５４６号公報
【発明の概要】
【発明が解決しようとする課題】
【０００６】
本発明は、以上のような事情に基づいてなされたものであり、その目的は良好な乳化安定性を有し、且つ優れた耐水性を有する粘着剤樹脂層を形成することができる水性粘着剤樹脂組成物、および当該水性粘着剤樹脂組成物に用いられる粘着付与剤エマルジョンを提供することである。
【課題を解決するための手段】
【０００７】
本発明者らは、上記課題に鑑み鋭意検討した結果、水性粘着剤樹脂組成物において、特定構造の共重合体を含有する粘着付与剤エマルジョンを用いることにより、上記課題を解決しうることを見出し、本発明を完成するに至った。
【０００８】
すなわち本発明は、反応性高分子乳化剤（Ａ）と粘着付与剤とを含有し、反応性高分子乳化剤（Ａ）と粘着付与剤との質量比が１／９９〜３０／７０であり、
前記反応性高分子乳化剤（Ａ）が、エポキシ基を有する単量体（ａ１）を１〜６０モル％、下記一般式（１）で示される単量体（ａ２）を４０〜９９モル％含有する単量体混合物の重合体であることを特徴とする粘着付与剤エマルジョンである。
【０００９】
【化１】
2018009087.tif 000002
【００１０】
（式中、ｎ＝２〜９０、ＸおよびＹはそれぞれ独立してＨまたはＣＨ３を示す。ＺはＨまたは炭素数１８以下のアルキル基を示す。）
【００１１】
また、本発明は、アクリル系重合体エマルジョン、ゴム系ラテックスおよび合成樹脂系エマルジョン（但し、アクリル系重合体エマルジョンを除く。）からなる群より選ばれる少なくとも１種のベースポリマーと、上記粘着付与剤エマルジョンとを含有し、前記ベースポリマーと前記粘着付与剤エマルジョンとの質量比が固形分換算で６０／４０〜９９／１であることを特徴とする水性粘着剤樹脂組成物である。
【発明の効果】
【００１２】
本発明の粘着付与剤エマルジョンは良好な乳化安定性を有するとともに、ベースポリマーから形成される粘着剤樹脂層に優れた耐水性を付与することができる。また本発明の水性粘着剤樹脂組成物は、本発明の粘着付与剤エマルジョンとベースポリマーを含有するので、乳化安定性に優れるとともに、水性粘着剤樹脂組成物に硬化剤を含有させることにより、優れた耐水性を有する粘着剤樹脂層を形成することができる。
【発明を実施するための形態】
【００１３】
本発明の粘着付与剤エマルジョンは、反応性高分子乳化剤（Ａ）と粘着付与剤とを含有する。以下、反応性高分子乳化剤（Ａ）と粘着付与剤とについて説明する。
なお、本明細書において（メタ）アクリレートは、アクリレートまたはメタクリレートを表す。
【００１４】
〔反応性高分子乳化剤（Ａ）〕
本発明で用いられる反応性高分子乳化剤（Ａ）は、エポキシ基を有する単量体（ａ１）と、上記一般式（１）で示される単量体（ａ２）とを含有する単量体混合物を重合して得られる重合体である。
【００１５】
エポキシ基を有する単量体（ａ１）としては、脂肪族エポキシ基含有重合性不飽和単量体や脂環式エポキシ基含有重合性不飽和単量体が用いられ、具体的には、例えば、グリシジル（メタ）アクリレート、グリシジルα−エチルアクリレート、グリシジルα−ｎ−プロピルアクリレート、グリシジルα−ｎ−ブチルアクリレート、３，４−エポキシブチル（メタ）アクリレート、６，７−エポキシヘプチル（メタ）アクリレート、６，７−エポキシヘプチルα−エチルアクリレート、ｏ−ビニルベンジルグリシジルエーテル、ｍ−ビニルベンジルグリシジルエーテル、ｐ−ビニルベンジルグリシジルエーテル、３，４−エポキシシクロへキシルメチルメタクリレート等が挙げられ、共重合反応性および入手の容易性から、グリシジルメタクリレート、３，４−エポキシシクロへキシルメチルメタクリレートが好ましい。
単量体（ａ１）は１種類を単独で用いても良く、２種類以上を併用しても良い。
【００１６】
単量体（ａ２）は一般式（１）で示される単量体である。
式中、ＸおよびＹはそれぞれ独立してＨまたはＣＨ３を示し、ＸとＹは同じであっても異なっていてもよいが、それぞれ、ＸはＣＨ３が好ましく、ＹはＣＨ３が好ましい。
ＺはＨまたは炭素数１８以下、好ましくは１〜１２、特に好ましくは１〜４のアルキル基であり、例えば、メチル（ＣＨ３）、エチル、イソプロピル、ブチルなどが挙げられる。Ｚとしては、工業的な入手のしやすさから、ＨまたはＣＨ３が好ましく、特にＣＨ３が好ましい。
ｎは２〜９０であり、好ましくは３〜６０、特に好ましくは４〜３０である。ｎが小さすぎると、得られる共重合体の親水性が低くなり粘着付与剤エマルジョンの乳化安定性が低下するおそれがある。また、ｎが大きすぎると、水性粘着剤樹脂組成物から形成される粘着剤樹脂層の耐水性が低下するおそれがある。
単量体（ａ２）は１種類を単独で用いても良く、２種類以上を併用しても良いが、屈曲性と接着性のバランスをとる観点からは２種類以上を併用するほうが好ましい。特に２種類を併用する場合は、ｎが２〜８の単量体とｎが９〜９０の単量体とを併用することが好ましく、ｎが４〜８の単量体とｎが９〜３０の単量体とを併用することが特に好ましい。
【００１７】
単量体混合物におけるエポキシ基を有する単量体（ａ１）の含有量は、１〜６０モル％であり、好ましくは３〜４０モル％であり、特に好ましくは５〜３０モル％、さらに好ましくは１０〜２０モル％である。
また、単量体混合物における単量体（ａ２）の含有量は、４０〜９９モル％であり、好ましくは６０〜９７モル％であり、特に好ましくは７０〜９５モル％であり、さらに好ましくは８０〜９０モル％である。
したがって、エポキシ基を有する単量体（ａ１）および単量体（ａ２）の合計含有量を１００モル％とした場合、単量体混合物におけるエポキシ基を有する単量体（ａ１）と単量体（ａ２）との含有比率は、１／９９〜６０／４０であり、好ましくは３／９７〜４０／６０、特に好ましくは５／９５〜３０／７０、さらに好ましくは１０／９０〜２０／８０である。
単量体混合物におけるエポキシ基を有する単量体（ａ１）および単量体（ａ２）の含有量を上記範囲とすることで、粘着付与剤エマルジョンの乳化安定性と、水性粘着剤樹脂組成物から形成される粘着剤樹脂層の耐水性を両立することができる。
なお、一般式（１）で示される単量体（ａ２）の２種類以上を併用する場合、例えば、ｎが２〜８の単量体と９〜９０の単量体との２種類を併用する場合、両者の含有比率〔（ｎが２〜８の単量体）／（ｎが９〜９０の単量体）〕は、好ましくは１／１０〜１０／１、特に好ましくは１／５〜５／１である。
【００１８】
単量体混合物には、エポキシ基を有する単量体（ａ１）および単量体（ａ２）とともに、その他の単量体を含有していてもよい。その他の単量体は、上記単量体（ａ１）および単量体（ａ２）以外の単量体であり、例えば、スチレン、メチル（メタ）アクリレート、エチル（メタ）アクリレート、ｎ−ブチル（メタ）アクリレート、（メタ）アクリロニトリル、（メタ）アクリルアミドなどを挙げることができる。その他の単量体は、１種を単独で用いてもよく、２種以上を併用してもよい。
【００１９】
単量体混合物におけるその他の単量体の含有量は、好ましくは１５モル％以下（０〜１５モル％）であり、特に好ましくは１０モル％以下（０〜１０モル％）であり、さらに好ましくは５モル％以下（０〜５モル％）である。すなわち、エポキシ基を有する単量体（ａ１）と単量体（ａ２）の総含有量は、単量体混合物において、好ましくは８５モル％以上（８５〜１００モル％）であり、特に好ましくは９０モル％以上（９０〜１００モル％）であり、さらに好ましくは９５モル％以上（９５〜１００モル％）である。
【００２０】
次に、上記単量体混合物を重合して反応性高分子乳化剤（Ａ）を製造する方法について説明する。
本発明における反応性高分子乳化剤（Ａ）は、エポキシ基を有する単量体（ａ１）および単量体（ａ２）を少なくとも含有する単量体混合物を例えばラジカル重合させることにより得られる。重合は公知の方法で行うことができる。例えば、溶液重合、懸濁重合、乳化重合などが挙げられるが、重量平均分子量を後記の範囲内に調整しやすいという面で、溶液重合が好ましい。
【００２１】
重合に際しては重合開始剤を用いることができ、かかる重合開始剤としては公知のものを使用することができる。例えば、ジ（４−ｔ−ブチルシクロヘキシル）パーオキシジカーボネート、１，１，３，３−テトラメチルブチルパーオキシ−２−エチルヘキサノエートなどの有機過酸化物、２，２’−アゾビスイソブチロニトリルなどのアゾ系重合開始剤などを挙げることができる。これらの重合開始剤は１種類のみを用いても２種以上を併用してもよい。
重合開始剤の使用量は、用いる単量体の組み合わせや、反応条件などに応じて適宜設定することができる。
なお、重合開始剤を投入するに際しては、例えば、全量一括仕込みしてもよいし、一部を一括仕込みして残りを滴下してもよく、全量を滴下してもよい。また、前記単量体とともに重合開始剤を滴下すると、反応の制御が容易となるので好ましく、さらに単量体滴下後も重合開始剤を添加すると、残存単量体を低減できるので好ましい。
【００２２】
溶液重合の際に使用する重合溶媒としては、単量体と重合開始剤が溶解するものを使用することができ、具体的には、例えば、メタノール、エタノール、１−プロパノール、アセトン、メチルエチルケトン、プロピレングリコールモノメチルエーテルなどを挙げることができる。
重合溶媒に対する単量体混合物の濃度は、１０〜６０質量％が好ましく、特に好ましくは２０〜５０質量％である。単量体混合物の濃度が低すぎると、単量体が残存しやすく、得られる重合体の分子量が低下するおそれがあり、濃度が高すぎると発熱を制御し難くなるおそれがある。
【００２３】
単量体を投入するに際しては、例えば、全量一括仕込みしても良いし、一部を一括仕込みして残りを滴下しても良いし、全量を滴下しても良い。発熱の制御しやすさから、一部を一括仕込みして残りを滴下するか、または全量を滴下するのが好ましい。
【００２４】
重合温度は、重合溶媒の種類に依存し、例えば、５０℃〜１１０℃である。
重合時間は、重合開始剤の種類と重合温度に依存し、例えば、重合開始剤としてジ（４−ｔ−ブチルシクロヘキシル）パーオキシジカーボネートを使用し、重合温度を７０℃として重合する場合であれば、重合時間は６時間が適当である。
【００２５】
以上の重合反応を行なうことにより、反応性高分子乳化剤（Ａ）としての重合体が得られる。得られた重合体は、そのまま水性粘着剤樹脂組成物の調製に用いてもよいし、重合反応後の反応液からろ取や精製を施して単離してもよい。
【００２６】
反応性高分子乳化剤（Ａ）の重量平均分子量は、ポリスチレン換算で、好ましくは３，０００〜１００，０００であり、特に好ましくは５，０００〜５０，０００、さらに好ましくは７，０００〜３０，０００である。重量平均分子量が小さすぎると、水性粘着剤樹脂組成物から形成される粘着剤樹脂層の耐水性が低下するおそれがあり、重量平均分子量が大きすぎると、粘着付与剤エマルジョンの乳化安定性が低下するおそれがある。
なお、反応性高分子乳化剤（Ａ）の重量平均分子量は、例えば、ゲルパーミエーションクロマトグラフィー（ＧＰＣ）を用いて測定することができる。
【００２７】
〔粘着付与剤〕
本発明において粘着付与剤としては、各種公知のものを使用できる。例えば、ロジン類、ロジン誘導体、石油系樹脂、テルペン系樹脂等が挙げられ、これらの１種を単独でまたは２種以上を混合物として使用できる。
【００２８】
ロジン類としては、例えば、ガムロジン、ウッドロジンもしくはトール油ロジンの原料ロジンまたは前記原料ロジンを不均化もしくは水素添加処理した安定化ロジンや重合ロジン等が挙げられる。
【００２９】
また、ロジン誘導体としては、例えば、ロジンエステル類、ロジンフェノール類が挙げられる。
ロジンエステル類としては、例えば、前記ロジン類と多価アルコールとをエステル化反応させて得られたロジンエステル、原料ロジンを部分的にフマル化もしくはマレイン化し、次いでエステル化して得られる部分マレイン化もしくは部分フマル化ロジンの多価アルコールエステル、原料ロジンを部分的にフマル化もしくはマレイン化させた後、不均化し、次いでエステル化して得られる部分マレイン化もしくは部分フマル化不均化ロジンの多価アルコールエステル等が挙げられる。
また、ロジンフェノール類とは、ロジン類にフェノール類を付加させ熱重合したもの、または次いでエステル化したものをいう。
なお、前記エステル化に用いられる多価アルコールは、特に制限はされず、ジエチレングリコール、グリセリン、トリメチロールプロパン、トリメチロールエタン、１，２，６−ヘキサントリオール、１，２，４−ブタントリオール、ペンタエリスリトール等の各種公知のものを例示できる。
【００３０】
また、石油系樹脂としては、Ｃ５系石油樹脂、Ｃ９系石油樹脂、Ｃ５−Ｃ９共重合系石油樹脂、クマロン樹脂、クマロン−インデン系樹脂、ピュアモノマー樹脂、ジシクロペンタジエン系石油樹脂およびこれらの水素化物等を例示できる。
【００３１】
テルペン系樹脂としては、α−ピネン樹脂、β−ピネン樹脂や、α−ピネン、β−ピネン等のテルペン類とスチレン等の芳香族モノマーを共重合させた芳香族変性のテルペン系樹脂およびこれらの水素化物等を例示できる。
これら粘着付与剤の中では、基材への密着性が向上するため、ロジン誘導体であるロジンエステル類、ロジンフェノール類が好ましい。
【００３２】
〔粘着付与剤エマルジョン〕
本発明の粘着付与剤エマルジョンは、反応性高分子乳化剤（Ａ）と粘着付与剤とを含有し、反応性高分子乳化剤（Ａ）と粘着付与剤との質量比（反応性高分子乳化剤（Ａ）／粘着付与剤）が１／９９〜３０／７０であり、好ましくは５／９５〜２０／８０である。
本発明の粘着付与剤エマルジョンは、通常、水をさらに含有する。かかる水としては、例えば、水道水、工業用水、脱イオン水が挙げられる。
また、粘着付与剤エマルジョンにおける固形分濃度は、乳化安定性の面で、３０〜９０質量％が好ましく、特に好ましくは４０〜８５質量％であり、さらに好ましくは４５〜８０質量％である。
【００３３】
本発明の粘着付与剤エマルジョンは、場合により、硬化剤、添加剤などのさらなる構成成分を含有していてもよい。
硬化剤としては、公知のエポキシ樹脂用硬化剤を使用することができる。具体的には、例えば、エチレンジアミン、プロピレンジアミン、フェニレンジアミン、ペンタエチレンヘキサミン、テトラエチレンペンタミン、トリエチレンテトラミン、ジエチレントリアミン、メタキシレンジアミン、イソホロンジアミン、ノルボルネンジアミンなどのアミン類、ポリカルボン酸類、ポリカルボン酸無水物類、フェニルイミダゾールなどのイミダゾール類、ポリメルカプタン類、ポリアミド樹脂、ジシアンジアミド類、アジピン酸ジヒドラジドなどのジヒドラジド類等が挙げられる。
添加剤としては、可塑剤、防腐剤、防錆剤、凍結溶融安定剤、顔料、着色剤、充填剤、濡れ剤、消泡剤、紫外線吸収剤などが挙げられる。
【００３４】
粘着付与剤を乳化して本発明の粘着付与剤エマルジョンを製造する方法としては、例えば、高圧乳化法、反転乳化法等を用いることができる。
具体的には、上記粘着付与剤の樹脂をベンゼン、トルエン等の溶剤に溶解し、前記反応性高分子乳化剤（Ａ）および軟水を添加し、高圧乳化機を用いてエマルジョン化したのち減圧下に前記溶剤を除去する方法；粘着付与剤の樹脂に少量のベンゼン、トルエン等の溶剤を混合し、つづいて反応性高分子乳化剤（Ａ）を練り込み、さらに熱水を徐々に添加し、転相乳化させてエマルジョンを得たのち前記溶剤を減圧下に除去またはそのまま使用する方法；加圧下または常圧下にて粘着付与剤の樹脂の軟化点以上に昇温して反応性高分子乳化剤（Ａ）を練り込み、熱水を徐々に添加し、転相乳化させてエマルジョン化する方法等を挙げることができる。
【００３５】
〔水性粘着剤樹脂組成物〕
本発明の水性粘着剤樹脂組成物は、ベースポリマーと上記粘着付与剤エマルジョンを含有する。
【００３６】
（ベースポリマー）
本発明で用いられるベースポリマーは、アクリル系重合体エマルジョン、ゴム系ラテックスおよび合成樹脂系エマルジョン（但し、アクリル系重合体エマルジョンを除く。）からなる群より選ばれる少なくとも１種のベースポリマーであり、ベースポリマーの１種を単独で使用してもよく、または２種以上を併用してもよい。
上記アクリル系重合体エマルジョンとしては、一般に各種のアクリル系粘着剤等に使用されているもの使用でき、例えば、（メタ）アクリル酸エステルを重合することにより製造されたエマルジョンを使用することができる。
また、上記ゴム系ラテックスとしては、水系粘着剤組成物や水系接着剤組成物に用いられる各種公知のものを使用できる。例えば、天然ゴムラテックス、スチレン−ブタジエン共重合体ラテックス、クロロプレンラテックス等が挙げられる。
さらに、上記合成樹脂系エマルジョンは、上記アクリル系重合体エマルジョンを除く合成樹脂系エマルジョンであり、例えば、水系粘着剤組成物に用いられる各種公知のものを使用することができる。例えば、酢酸ビニル系エマルジョン、エチレン−酢酸ビニル共重合体エマルジョン、ウレタン系エマルジョン等の合成樹脂エマルジョンが挙げられる。
【００３７】
本発明の水性粘着剤樹脂組成物は、ベースポリマーと粘着付与剤エマルジョンとの質量比（ベースポリマー／粘着付与剤エマルジョン）が固形分換算で６０／４０〜９９／１であり、粘着特性の観点から、７０／３０〜９８／２であることが好ましい。
本発明の水性粘着剤樹脂組成物は、ベースポリマーと粘着付与剤エマルジョンからなり、さらに水を含有する水性粘着剤組成物である。これらのほかに、必要に応じて、硬化剤、消泡剤、増粘剤、充填剤、酸化防止剤、耐水化剤、造膜助剤、保水剤等を含有していてもよい。
【００３８】
本発明の水性粘着剤樹脂組成物は、被着体の表面に塗布し、加熱または乾燥を行なうことにより粘着剤樹脂層が製膜される。加熱または乾燥時の条件は、製膜する粘着剤樹脂層の厚みなどにより適宜設定することができ、例えば厚さ５〜５０μｍの粘着剤樹脂層を製膜する場合、温度は例えば１０〜１２０℃であり、時間は例えば０．１〜１０時間である。
本発明の水性粘着剤樹脂組成物は、例えば、建材に関わる広範な用途に使用することができ、具体的には、コンクリート、セメントモルタル、各種金属、皮革、ガラス等の材料に対する接着剤として使用することができる。本発明の水性粘着剤樹脂組成物は、乳化安定性に優れるとともに、本発明の水性粘着剤樹脂組成物から得られる粘着剤樹脂層が耐水性に優れていることから、特に屋外用の接着剤として用いることが好ましい。
【実施例】
【００３９】
以下、実施例および比較例を挙げて本発明をさらに詳細に説明する。なお、以下において「％」および「部」は質量基準である。
実施例および比較例にて使用した単量体の名称と略号を下記に示す。
ＧＭＡ：グリシジルメタクリレート
Ｍ−１００：３，４- エポキシシクロヘキシルメチルメタクリレート
ＰＭＥ−２００：メトキシポリエチレングリコール＃２００メタクリレート：一般式（１）においてＸ＝ＣＨ３、Ｙ＝Ｈ、Ｚ＝ＣＨ３、ｎ＝４
ＰＭＥ−１０００：メトキシポリエチレングリコール＃１０００メタクリレート：一般式（１）においてＸ＝ＣＨ３、Ｙ＝Ｈ、Ｚ＝ＣＨ３、ｎ＝２３
ＰＬＥ−１３００：ラウロキシポリエチレングリコール＃１３００メタクリレート：一般式（１）においてＸ＝ＣＨ３、Ｙ＝Ｈ、Ｚ＝Ｃ１２Ｈ２５、ｎ＝３０
ＡＮ：アクリロニトリル
【００４０】
実施例および比較例にて使用した粘着付与剤とベースポリマーの名称と略号を下記に示す。
Ａ−１００：粘着付与剤（ロジンエステル類）
製品名：スーパーエステルＡ−１００（荒川化学工業（株）製）
ＨＶ−Ｃ：ベースポリマー（アクリル系重合体エマルジョン）
製品名：アロンタックＨＶ−Ｃ  ９５００（東亞合成（株）製）、固形分６２％
【００４１】
（合成例１）
＜反応性高分子乳化剤（Ａ−１）＞
撹拌機、温度計、冷却器、滴下ロートおよび窒素導入管を取り付けた１Ｌセパラブルフラスコにイソプロパノール２００ｇを仕込み、窒素置換により窒素雰囲気下とした。ＧＭＡ（製品名：ブレンマーＧ（日油（株）製））１４．６ｇとＰＭＥ−２００（製品名：ブレンマーＰＭＥ−２００（日油（株）製））５６．８ｇ、ＰＭＥ−１０００（製品名：ブレンマーＰＭＥ−１０００（日油（株）製））２２８．７ｇを混合した単量体混合物、およびイソプロパノール１００ｇとジ（４−ｔ−ブチルシクロヘキシル）パーオキシジカーボネート（製品名：パーロイルＴＣＰ（日油（株）製））１０ｇを混合した重合開始剤溶液をそれぞれ調製した。
反応容器内を７０℃まで昇温し、単量体溶液および重合開始剤溶液を同時にそれぞれ３時間かけて滴下した。その後、７０℃で３時間反応させた。ついで、６０℃減圧下で１８０分かけ脱溶剤することで、重量平均分子量２４，６００の反応性高分子乳化剤（Ａ−１）を得た。重量平均分子量は下記条件により測定した。
【００４２】
〔重量平均分子量の測定〕
ゲルパーミエーションクロマトグラフィー（ＧＰＣ）を用いて以下の条件により反応性高分子乳化剤の重量平均分子量を求めた。
装置：東ソー（株）社製、ＨＬＣ−８２２０
カラム：ｓｈｏｄｅｘ社製、ＬＦ−８０４
標準物質：ポリエチレングリコール
溶離液：ＴＨＦ（テトラヒドロフラン）
流量：１．０ｍｌ／ｍｉｎ
カラム温度：４０℃
検出器：ＲＩ（示差屈折率検出器）
【００４３】
（合成例２）
＜反応性高分子乳化剤（Ａ−２）＞
合成例１の単量体混合物を、ＧＭＡを１５．３ｇ、ＰＭＥ−２００を４４．４ｇ、ＰＭＥ−１０００を２３７．６ｇ、アクリロニトリル（製品名：アクリロニトリル（キシダ化学（株）製）を２．７ｇ混合した単量体混合物に変更したこと以外は、合成例１と同様の手法で、重量平均分子量２４，０００の反応性高分子乳化剤（Ａ−２）を得た。
【００４４】
（合成例３）
＜反応性高分子乳化剤（Ａ−３）＞
合成例１の単量体混合物を、Ｍ−１００（製品名：サイクロマーＭ−１００（（株）ダイセル製）を２．８ｇ、ＰＭＥ−２００を１５．９ｇ、ＰＭＥ−１０００を１４４．６ｇ、ＰＬＥ−１３００（製品名：ブレンマーＰＬＥ−１３００（日油（株）製））を１３６．５ｇ混合した単量体混合物に変更したこと以外は、合成例１と同様の手法で、重量平均分子量２７，１００の反応性高分子乳化剤（Ａ−３）を得た。
【００４５】
（合成例４）
＜反応性高分子乳化剤（Ａ−４）＞
合成例１の単量体混合物を、ＰＭＥ−２００を６０．０ｇ、ＰＭＥ−１０００を２４０．０ｇ混合した単量体混合物に変更したこと以外は、合成例１と同様の手法で、重量平均分子量２３，８００の反応性高分子乳化剤（Ａ−４）を得た。
【００４６】
（合成例５）
＜反応性高分子乳化剤（Ａ−５）＞
合成例１の単量体混合物を、ＧＭＡを２４０．０ｇ、ＰＭＥ−２００を６０．０ｇ、ＰＭＥ−１０００を０ｇ混合した単量体混合物に変更したこと以外は、合成例１と同様の手法で、重量平均分子量３０，８００の反応性高分子乳化剤（Ａ−５）を得た。
【００４７】
上記合成例で示した反応性高分子乳化剤の組成、重量平均分子量を表１にまとめた。
【００４８】
【表１】
2018009087.tif 000003
【００４９】
（実施例１）
粘着付与剤（Ａ−１００）７０部とトルエン５０部を混合し、さらに反応性高分子乳化剤（Ａ−１）３０部を加え８０℃で撹拌した。この混合物にイオン交換水１００部を添加し、１時間撹拌した後、減圧することでトルエンを留去し、水で固形分を５０％に調整し、粘着付与剤エマルジョンを得た。
ベースポリマー（ＨＶ−Ｃ）８０部（固形分換算）に前記粘着付与剤エマルジョン２０部（固形分換算）、硬化剤としてジベンゾイルアミン（２部）を加え混合した後、水で固形分を５０％に調整し、水性粘着剤樹脂組成物を得た。
粘着付与剤エマルジョンの乳化安定性、水性粘着剤樹脂組成物の耐水性、粘着性の評価を下記の条件で行った。
【００５０】
〔乳化安定性の評価〕
５０ｍＬスクリュー管に水性粘着剤樹脂組成物を３０ｇ入れ、２３℃で７日間放置した。放置後の状態を目視で観察し、以下の基準にて評価した。
○：均一な乳化状態を維持しているもの
△：わずかに分離がみられるもの
×：分離または沈殿しているもの
評価が「○」のものを合格とした。
【００５１】
〔耐水性の評価〕
耐水性を全光線透過率および密着性にて評価した。
・全光線透過率
水性粘着剤樹脂組成物を乾燥膜厚２５μｍになるように５ｃｍ×５ｃｍのポリエステル（ＰＥＴ）フィルムに塗布し、１００℃で１時間乾燥させ試験片を作製した。
得られた試験片を２３℃でイオン交換水に１時間浸漬し、浸漬前後の粘着剤樹脂層の全光線透過率を、日本電色工業（株）製ヘイズメーターＮＤＨ−５０００を用いて測定した。
ベースポリマーのみで作製した試験片の浸漬後の全光線透過率を標準値とし、下記式により比較し、評価した。
全光線透過率変化＝試験片の全光線透過率−標準値
◎：全光線透過率変化が１％未満
○：全光線透過率変化が１％以上５％未満
△：全光線透過率変化が５％以上１０％未満
×：全光線透過率変化が１０％以上
評価が「◎」および「○」のものを合格とした。
【００５２】
・密着性
水性粘着剤樹脂組成物を乾燥膜厚２５μｍになるように５ｃｍ×５ｃｍのポリエステル（ＰＥＴ）フィルムに塗布し、１００℃で１時間乾燥させ試験片を作製した。
得られた試験片を２３℃でイオン交換水に１時間浸漬し、目視および触指にて浸漬後の粘着剤樹脂層の密着性を以下の基準にて評価した。
◎：目視で剥がれ・浮きがなく、触指でも剥がれがないもの
○：目視で剥がれ・浮きがなく、触指でわずかに剥がれが生じるもの
△：目視で剥がれ・浮きがわずかに認められるもの、触指で剥がれが生じるもの
×：目視で剥がれ・浮きが認められるもの
評価が「◎」および「○」のものを合格とした。
【００５３】
〔粘着性の評価〕
水性粘着剤樹脂組成物をバーコーターにて乾燥膜厚２５μｍになるようにポリエステル（ＰＥＴ）フィルムに塗布し、１００℃で１時間乾燥させた。
得られたシートを幅２５ｍｍに切断し、被着体のポリエステルフィルムに貼り合せ、２３℃で１時間保管後、１８０°剥離テストを引っ張り速度３００ｍｍ／分で行い粘着力（Ｎ／２５ｍｍ）を測定した。
【００５４】
（実施例２）
粘着付与剤（Ａ−１００）を９０部に、反応性高分子乳化剤（Ａ−１）を１０部に変更したこと以外は、実施例１と同様の手法で固形分５０％の粘着付与剤エマルジョンを調製した。当該粘着付与剤エマルジョンを用いて実施例１と同様の手法で固形分５０％の水性粘着剤樹脂組成物を得た。
粘着付与剤エマルジョンの乳化安定性、水性粘着剤樹脂組成物の耐水性、粘着性の評価を実施例１の条件で行った。
【００５５】
（実施例３）
粘着付与剤（Ａ−１００）を９５部に、反応性高分子乳化剤（Ａ−１）を（Ａ−２）５部に変更したこと以外は、実施例１と同様の手法で固形分５０％の粘着付与剤エマルジョンを調製した。当該粘着付与剤エマルジョンを用いて実施例１と同様の手法で固形分５０％の水性粘着剤樹脂組成物を得た。
粘着付与剤エマルジョンの乳化安定性、水性粘着剤樹脂組成物の耐水性、粘着性の評価を実施例１の条件で行った。
【００５６】
（実施例４）
粘着付与剤（Ａ−１００）を９０部に、反応性高分子乳化剤（Ａ−１）を（Ａ−３）１０部に変更したこと以外は、実施例１と同様の手法で固形分５０％の粘着付与剤エマルジョンを調製した。当該粘着付与剤エマルジョンを用いて実施例１と同様の手法で固形分５０％の水性粘着剤樹脂組成物を得た。
粘着付与剤エマルジョンの乳化安定性、水性粘着剤樹脂組成物の耐水性、粘着性の評価を実施例１の条件で行った。
【００５７】
（実施例５）
粘着付与剤（Ａ−１００）を９５部に、反応性高分子乳化剤（Ａ−１）を（Ａ−３）５部に変更したこと以外は、実施例１と同様の手法で固形分５０％の粘着付与剤エマルジョンを調製した。当該粘着付与剤エマルジョンを用いて実施例１と同様の手法で固形分５０％の水性粘着剤樹脂組成物を得た。
粘着付与剤エマルジョンの乳化安定性、水性粘着剤樹脂組成物の耐水性、粘着性の評価を実施例１の条件で行った。
【００５８】
（比較例１）
粘着付与剤エマルジョンを添加せず、ベースポリマー（ＨＶ−Ｃ）のみで耐水性、粘着性の評価を実施例１の条件で行った。
【００５９】
（比較例２）
粘着付与剤（Ａ−１００）を９０部に、反応性高分子乳化剤（Ａ−１）を（Ａ−４）１０部に変更したこと以外は、実施例１と同様の手法で固形分５０％の粘着付与剤エマルジョンを調製した。当該粘着付与剤エマルジョンを用いて実施例１と同様の手法で固形分５０％の水性粘着剤樹脂組成物を得た。
粘着付与剤エマルジョンの乳化安定性、水性粘着剤樹脂組成物の耐水性、粘着性の評価を実施例１の条件で行った。
【００６０】
（比較例３）
粘着付与剤（Ａ−１００）を９０部に、反応性高分子乳化剤（Ａ−１）を（Ａ−５）１０部に変更したこと以外は、実施例１と同様の手法で固形分５０％の粘着付与剤エマルジョンを調製した。当該粘着付与剤エマルジョンを用いて実施例１と同様の手法で固形分５０％の水性粘着剤樹脂組成物を得た。
粘着付与剤エマルジョンの乳化安定性、水性粘着剤樹脂組成物の耐水性、粘着性の評価を実施例１の条件で行った。
【００６１】
（比較例４）
粘着付与剤（Ａ−１００）を９０部に、反応性高分子乳化剤（Ａ−１）をＳＬＳ（ポリオキシエチレンラウリルエーテル硫酸ナトリウム、製品名：パーソフトＥＦ，日油（株）製）１０部に変更したこと以外は、実施例１と同様の手法で固形分５０％の粘着付与剤エマルジョンを調製した。当該粘着付与剤エマルジョンを用いて実施例１と同様の手法で固形分５０％の水性粘着剤樹脂組成物を得た。
粘着付与剤エマルジョンの乳化安定性、水性粘着剤樹脂組成物の耐水性、粘着性の評価を実施例１の条件で行った。
【００６２】
実施例１〜５における乳化安定性の評価結果を表２−１に、耐水性および粘着性の評価結果を表２−２に、比較例１〜４における乳化安定性の評価結果を表３−１に、耐水性および粘着性の評価結果を表３−２にそれぞれまとめた。
【００６３】
【表２−１】
2018009087.tif 000004
【００６４】
【表２−２】
2018009087.tif 000005
【００６５】
【表３−１】
2018009087.tif 000006
【００６６】
【表３−２】
2018009087.tif 000007
【００６７】
本発明の水性粘着剤樹脂組成物に係る実施例１〜５では、いずれも乳化安定性が良好であり、粘着剤樹脂層が耐水性に優れていた。
【００６８】
一方、本発明の粘着付与剤エマルジョンを添加せず、ベースポリマーのみを用いた比較例１では、粘着剤樹脂層の耐水性が劣っていた。
また、エポキシ基を有する単量体（ａ１）を含有しない単量体混合物から調製された反応性高分子乳化剤（Ａ−４）を用いた比較例２では、粘着剤樹脂層の耐水性が劣っていた。
エポキシ基を有する単量体（ａ１）の含有量が多すぎる単量体混合物から調製された反応性高分子乳化剤（Ａ−５）を用いた比較例３では、乳化安定性に劣っていた。
反応性高分子乳化剤（Ａ）に代えて従来の乳化剤（ＳＬＳ）を用いた比較例４では、粘着剤樹脂層の耐水性が劣っていた。